СПОСОБ АЛЮМИНОТЕРМИЧЕСКОГО ПОЛУЧЕНИЯ ФЕРРОСПЛАВОВ

1. Способ алюминотермического получения ферросплавов, включающий смешивание порошков исходных компонентов шихты, содержащей рудный концентрат и алюминий в качестве восстановителя, инициирование процесса горения, механическое отделение полученного литого ферросплава от шлаков, отличающийся тем, что в шихту дополнительно вводят окислитель в количестве не более 15 мас.%, в качестве которого используют перхлорат щелочного металла, а в состав восстановителя вводят не более 15 мас.% магния или сплава алюминия с магнием, в количестве, достаточном для полного восстановления оксидов из рудных концентратов, причем суммарное содержание восстановителя в шихте составляет не более 30 мас.%, размещение шихты в емкость из графита или нитрида бора, инициирование процесса горения на воздухе с помощью вольфрамовой спирали.
2. Способ по п.1, отличающийся тем, что в качестве перхлората щелочного металла используют преимущественно перхлорат калия.
3. Способ по п.1, отличающийся тем, что в качестве рудного концентрата используют хромитовые обогащенные руды, хромитовые руды бедные по содержанию хрома и железа, ильменитовый концентрат.